(57)【要約】【課題】  フツリン酸ガラスであって、耐酸性に優れ、温度変化による光学特性の変動が小さい光学ガラスおよび光学素子を提供すること。【解決手段】  フツリン酸ガラスであって、ＪＯＧＩＳに基づく粉末法耐酸性ＤＡが１〜３等級であり、Ｈｅ−Ｎｅレーザの波長（６３３ｎｍ）における相対屈折率の温度係数ｄｎ／ｄＴが２０〜４０℃の範囲で−５．０×１０−６〜５．０×１０−６℃−１である、光学ガラス。【選択図】  なし【特許請求の範囲】
【請求項１】
フツリン酸ガラスであって、
ＪＯＧＩＳに基づく粉末法耐酸性ＤＡが１〜３等級であり、
Ｈｅ−Ｎｅレーザの波長（６３３ｎｍ）における相対屈折率の温度係数ｄｎ／ｄＴが２０〜４０℃の範囲で−５．０×１０−６〜５．０×１０−６℃−１である、光学ガラス。
【請求項２】
（ａ）〜（ｆ）のうち１以上を満たす、請求項１に記載の光学ガラス。
（ａ）比重が３．５０以下である。
（ｂ）屈折率ｎｄが１．５００００以上である。
（ｃ）アッベ数νｄが６５．００〜７６．００である。
（ｄ）屈折率ｎｄとアッベ数νｄが下記の関係式（１）を満たす。
ｎｄ＋０．００２５０×νｄ−１．６９０００≧０  ・・・（１）
（ｅ）ガラス転移温度Ｔｇが３６０℃以上である。
（ｆ）１００〜３００℃の平均線膨張係数αが１００×１０−７〜１８０×１０−７℃−１である。
【請求項３】
Ｐ５＋の含有量が３０．０〜５０．０カチオン％であり、
Ａｌ３＋の含有量が０カチオン％を超え、
Ｃｕ２＋の含有量が１．０カチオン％以下であり、
Ｆ−の含有量が１０．０〜４０．０アニオン％であり、
Ｌｉ＋およびＮａ＋の合計含有量［Ｌｉ＋＋Ｎａ＋］が４．５〜３０．０カチオン％であり、
Ｍｇ２＋、Ｃａ２＋、Ｓｒ２＋およびＢａ２＋の合計含有量に対するＭｇ２＋およびＣａ２＋の合計含有量のカチオン比［（Ｍｇ２＋＋Ｃａ２＋）／（Ｍｇ２＋＋Ｃａ２＋＋Ｓｒ２＋＋Ｂａ２＋）］が０．４５〜１．００であり、
Ｙ３＋、Ｌａ３＋、Ｚｒ４＋、Ｇｄ３＋、およびＴｉ４＋の合計含有量［Ｙ３＋＋Ｌａ３＋＋Ｚｒ４＋＋Ｇｄ３＋＋Ｔｉ４＋］が０カチオン％を超える、光学ガラス。
【請求項４】
波長５００〜７００ｎｍにおける透過率が９０．０％以上である、請求項１〜３のいずれかに記載の光学ガラス。
【請求項５】
請求項１〜４のいずれかに記載の光学ガラスからなる、光学素子。
【発明の詳細な説明】
【技術分野】
【０００１】
本発明は、耐酸性に優れるフツリン酸ガラスからなる光学ガラス、およびその光学ガラスからなる光学素子に関する。
【背景技術】
【０００２】
レンズ等の光学素子において、例えば車載用等の高い耐久性が求められる用途では、耐酸性が不十分であった。
【０００３】
また、例えばドローンのような小型遠隔操作機を用いた空撮では、温度変化により屈折率などの光学特性が変動しない光学素子が求められる。
【０００４】
特許文献１には、屈折率の温度変化が小さいフツリン酸ガラスが開示されている。具体的には、２０〜４０℃における相対屈折率の温度係数（ｄｎ／ｄＴ）が−４．３〜−４．４×１０−６℃−１であるフツリン酸ガラスからなる光学ガラスが開示されている。ここでいう相対屈折率とは、空気に対するガラスの屈折率を意味する。
しかし、特許文献１に開示された光学ガラスは、ガラス成分として耐酸性を改善する成分を含んでおらず、耐酸性に劣ることが予想される。
【０００５】
特許文献２には、耐酸性に優れ、２０〜６０℃における屈折率の温度係数ｄｎ／ｄＴが−１５×１０−６／℃以下であるフツリン酸ガラスが開示されている。しかしながら、特許文献２に開示されたガラスは、ガラス成分としてＳｎ２＋を多量に含んでいるため、波長５００〜７００ｎｍにおける透過率が低下し、また製造時に白金からなる熔融容器を侵食するおそれがある。
【先行技術文献】
【特許文献】
【０００６】
【特許文献１】特開２０１４−１５６３９４号公報
【特許文献２】特開２０１５−２２４１４９号公報
【発明の概要】
【発明が解決しようとする課題】
【０００７】
本発明は、このような実状に鑑みてなされ、フツリン酸ガラスであって、耐酸性に優れ、温度変化による光学特性の変動が小さい光学ガラスおよび光学素子を提供することを目的とする。
【課題を解決するための手段】
【０００８】
本発明の要旨は以下のとおりである。
〔１〕  フツリン酸ガラスであって、
ＪＯＧＩＳに基づく粉末法耐酸性ＤＡが１〜３等級であり、
Ｈｅ−Ｎｅレーザの波長（６３３ｎｍ）における相対屈折率の温度係数ｄｎ／ｄＴが２０〜４０℃の範囲で−５．０×１０−６〜５．０×１０−６℃−１である、光学ガラス。
【０００９】
〔２〕  （ａ）〜（ｆ）のうち１以上を満たす、請求項１に記載の光学ガラス。
（ａ）比重が３．５０以下である。
（ｂ）屈折率ｎｄが１．５００００以上である。
（ｃ）アッベ数νｄが６５．００〜７６．００である。
（ｄ）屈折率ｎｄとアッベ数νｄが下記の関係式（１）を満たす。
ｎｄ＋０．００２５０×νｄ−１．６９０００≧０  ・・・（１）
（ｅ）ガラス転移温度Ｔｇが３６０℃以上である。
（ｆ）１００〜３００℃の平均線膨張係数αが１００×１０−７〜１８０×１０−７℃−１である。
【００１０】
〔３〕  Ｐ５＋の含有量が３０．０〜５０．０カチオン％であり、
Ａｌ３＋の含有量が０カチオン％を超え、
Ｃｕ２＋の含有量が１．０カチオン％以下であり、
Ｆ−の含有量が１０．０〜４０．０アニオン％であり、
Ｌｉ＋およびＮａ＋の合計含有量［Ｌｉ＋＋Ｎａ＋］が４．５〜３０．０カチオン％であり、
Ｍｇ２＋、Ｃａ２＋、Ｓｒ２＋およびＢａ２＋の合計含有量に対するＭｇ２＋およびＣａ２＋の合計含有量のカチオン比［（Ｍｇ２＋＋Ｃａ２＋）／（Ｍｇ２＋＋Ｃａ２＋＋Ｓｒ２＋＋Ｂａ２＋）］が０．４５〜１．００であり、
Ｙ３＋、Ｌａ３＋、Ｚｒ４＋、Ｇｄ３＋、およびＴｉ４＋の合計含有量［Ｙ３＋＋Ｌａ３＋＋Ｚｒ４＋＋Ｇｄ３＋＋Ｔｉ４＋］が０カチオン％を超える、光学ガラス。
【００１１】
〔４〕  波長５００〜７００ｎｍにおける透過率が９０．０％以上である、請求項１〜３のいずれかに記載の光学ガラス。
【００１２】
〔５〕  請求項１〜４のいずれかに記載の光学ガラスからなる、光学素子。
【発明を実施するための形態】
【００１３】
以下、本発明の実施形態について説明する。本実施形態では、カチオン％表示での各成分の含有比率に基づいて本発明に係る光学ガラスを説明する。したがって、以下、各含有量は特記しない限り、％の表示はカチオン％を意味する。
【００１４】
カチオン％とは、全てのカチオン成分の含有量の合計を１００％としたときのモル百分率である。また、合計含有量とは、複数種のカチオン成分の含有量（含有量が０％である場合も含む）の合計量をいう。また、カチオン比とは、カチオン％における、カチオン成分同士の含有量（複数種のカチオン成分の合計含有量も含む）の割合（比）をいう。
【００１５】
なお、アニオン％とは、全てのアニオン成分の含有量の合計を１００％としたときのモル百分率である。
【００１６】
カチオン成分の価数（例えばＢ３＋の価数は＋３、Ｓｉ４＋の価数は＋４、Ｌａ３＋の価数は＋３）は、慣習により定まった値であり、ガラス成分としてのＢ、Ｓｉ、Ｌａを酸化物基準で表記する際、Ｂ２Ｏ３、ＳｉＯ２、Ｌａ２Ｏ３と表記するのと同様である。したがって、ガラス組成を分析する際、カチオン成分の価数まで分析しなくてもよい。また、アニオン成分の価数（例えばＯ２-の価数がー２）も慣習により定まった値であり、上記のように酸化物基準におけるガラス成分を、例えばＢ２Ｏ３、ＳｉＯ２、Ｌａ２Ｏ３と表記するのと同様である。したがって、ガラス組成を分析する際、アニオン成分の価数まで分析しなくてもよい。
【００１７】
ガラス成分の含有量は、公知の方法、例えば、誘導結合プラズマ発光分光分析法（ＩＣＰ−ＡＥＳ）、誘導結合プラズマ質量分析法（ＩＣＰ−ＭＳ）等の方法で定量できる。また、本明細書および本発明において、構成成分の含有量が０％とは、この構成成分を実質的に含まないことを意味し、該成分が不可避的不純物レベルで含まれることを許容する。
【００１８】
また、本明細書では、屈折率は、特記しない限り、ヘリウムのｄ線（波長５８７．５６ｎｍ）における屈折率ｎｄをいう。
【００１９】
アッベ数νｄは、分散に関する性質を表す値として用いられるものであり、下式で表される。ここで、ｎＦは青色水素のＦ線（波長４８６．１３ｎｍ）における屈折率、ｎＣは赤色水素のＣ線（６５６．２７ｎｍ）における屈折率である。
νｄ＝（ｎｄ−１）／（ｎＦ−ｎＣ）
【００２０】
以下に、第１実施形態として物性値に基づいて本発明の光学ガラスを説明し、第２実施形態としてガラス組成に基づいて本発明の光学ガラスを説明する。
【００２１】
第１実施形態
第１実施形態に係る光学ガラスは、
フツリン酸ガラスであって、
ＪＯＧＩＳに基づく粉末法耐酸性ＤＡが１〜３等級であり、
Ｈｅ−Ｎｅレーザの波長（６３３ｎｍ）における相対屈折率の温度係数ｄｎ／ｄＴが２０〜４０℃の範囲で−５．０×１０−６〜５．０×１０−６℃−１である。
【００２２】
以下、第１実施形態に係る光学ガラスについて詳しく説明する。
【００２３】
第１実施形態に係る光学ガラスは、フツリン酸ガラスである。すなわち、カチオン成分としてＰ５＋を含み、アニオン成分としてＯ２−およびをＦ−含む。
【００２４】
第１実施形態に係る光学ガラスにおいて、Ｐ５＋の含有量の下限は、好ましくは３０．０％であり、さらには３２．０％、３３．０％、３４．０％の順により好ましい。また、Ｐ５＋の含有量の上限は、好ましくは５０．０％であり、さらには４６．０％、４４．０％、４２．０％、４０．０％の順により好ましい。
【００２５】
Ｐ５＋は、ガラスのネットワーク形成成分であり、屈折率の温度変化を小さくし、また耐酸性の改善および比重の低減に寄与する成分である。一方、Ｐ５＋を過剰に含むと洗浄耐性が悪化する。したがって、Ｐ５＋の含有量は上記範囲であることが好ましい。
【００２６】
第１実施形態に係る光学ガラスにおいては、Ｆ−の含有量の下限は、好ましくは１０．０アニオン％であり、さらには１２．０アニオン％、１４．０アニオン％、１６．０アニオン％、１８．０アニオン％の順により好ましい。また、Ｆ−の含有量の上限は、好ましくは５０．０アニオン％であり、さらには４５．０アニオン％、４０．０アニオン％、３８．０アニオン％、３７．０アニオン％、３６．０アニオン％、３５．０アニオン％の順により好ましい。
【００２７】
Ｆ−の含有量を上記範囲とすることで、耐候性および耐酸性に優れ、また、低比重で異常部分分散性の高い光学ガラスが得られる。
【００２８】
また、第１実施形態に係る光学ガラスは、アニオン成分としてＯ２−を含むことができる。Ｏ２−の含有量は、好ましくは５０．０〜９０．０アニオン％であり、さらには５５．０〜８５．０アニオン％、５７．０〜８３．０アニオン％、６０．０〜８１．０アニオン％、６２．０〜８０．０アニオン％の順により好ましい。
【００２９】
（粉末法耐酸性ＤＡ）
第１実施形態に係る光学ガラスにおいて、粉末法耐酸性ＤＡの等級は１〜３等級であり、好ましくは１〜２等級であり、より好ましくは１等級である。
【００３０】
粉末法耐酸性ＤＡは、日本光学硝子工業会規格ＪＯＧＩＳ０６−２００９の規定に従って測定する。具体的には、比重グラムに相当する重量の粉末ガラス（粒度４２５〜６００μｍ）を白金かごに入れ、それを０．０１ｍｏｌ／Ｌ硝酸水溶液の入った石英ガラス製丸底フラスコ内に浸漬し、沸騰水浴中で６０分間処理し、その処理前後での重量減少率（％）を測定する。重量減少率（％）による等級を表Ａに示す。
【００３１】
【表Ａ】
2020132510.tif 000002
【００３２】
（相対屈折率の温度係数ｄｎ／ｄＴ）
第１実施形態に係る光学ガラスにおいて、Ｈｅ−Ｎｅレーザの波長（６３３ｎｍ）における相対屈折率の温度係数ｄｎ／ｄＴは、２０〜４０℃の範囲において、−５．０×１０−６〜５．０×１０−６℃−１である。相対屈折率の温度係数ｄｎ／ｄＴは、好ましくは−４．８×１０−６〜４．０×１０−６℃−１であり、さらには−４．６×１０−６〜３．０×１０−６℃−１、−４．４×１０−６〜２．０×１０−６℃−１、−４．２×１０−６〜１．０×１０−６℃−１、−４．０×１０−６〜０℃−１の順により好ましい。
【００３３】
ｄｎ／ｄＴを上記範囲とすることで、光学素子の温度が大きく変動するような環境下でも屈折率の変動が小さくなるため、より幅広い温度範囲において、所望の光学特性を高精度に発揮できる。
【００３４】
相対屈折率の温度係数ｄｎ／ｄＴは、ＪＯＧＩＳ１８−２００８の干渉法に基づいて測定される。
なお、本明細書では、温度係数ｄｎ／ｄＴを［℃−１］の単位で表しているが、単位として［Ｋ−１］を用いた場合でも温度係数ｄｎ／ｄＴの数値は同じである。
【００３５】
また、第１実施形態に係る光学ガラスは、以下に説明する（ａ）比重、（ｂ）屈折率ｎｄ、（ｃ）アッベ数νｄ、（ｄ）屈折率ｎｄとアッベ数νｄとの関係式、（ｅ）ガラス転移温度Ｔｇ、および（ｆ）平均線膨張係数αのうち１以上について、それぞれの項目において記載する好ましい数値範囲を満たし得る。
【００３６】
（ａ）比重
第１実施形態に係る光学ガラスにおいて、比重は、好ましくは３．５０以下であり、さらには３．４５以下、３．４０以下、３．３５以下の順により好ましい。比重は小さいほど好ましく、比重の下限は特に制限されないが、通常は２．４０であり、好ましくは２．８０である。ガラスの比重を低減することで、レンズの重量を減少できる。その結果、レンズを搭載するカメラレンズのオートフォーカス駆動の消費電力を低減できる。比重は、たとえばＢａ２＋またはＰ５＋の含有量を増減することで調整できる。
【００３７】
（ｂ）屈折率ｎｄ
第１実施形態に係る光学ガラスにおいて、屈折率ｎｄは、好ましくは１．５００００以上であり、さらには１．５０３００以上、１．５０５００以上、１．５０７００以上、１．５０９００以上、１．５１１００以上とすることもできる。屈折率ｎｄの上限は特に制限されないが、通常１．５５０００であり、好ましくは１．５４０００である。
【００３８】
（ｃ）アッベ数νｄ
第１実施形態に係る光学ガラスにおいて、アッベ数νｄの下限は、好ましくは６５．００であり、さらには６５．２０、６５．４０、６５．６０、６５．８０、６６．００とすることもできる。また、アッベ数νｄの上限は、好ましくは７６．００であり、さらには７５．８０、７５．６０、７５．４０、７５．２０、７５．００とすることもできる。
【００３９】
（ｄ）屈折率ｎｄとアッベ数νｄとの関係式
第１実施形態に係る光学ガラスにおいて、屈折率ｎｄおよびアッベ数νｄは、好ましくは下記式（１）を満たす。
ｎｄ＋０．００２５０×νｄ−１．６９０００≧０・・・（１）
屈折率ｎｄおよびアッベ数νｄは、より好ましくは下記式（２）を満たし、さらに好ましくは下記式（３）を満たす。
ｎｄ＋０．００２５０×νｄ−１．６９２００≧０・・・（２）
ｎｄ＋０．００２５０×νｄ−１．６９５００≧０・・・（３）
屈折率ｎｄおよびアッベ数νｄが上記式（１）、（２）または（３）を満たすことで、色収差の補正に適した光学ガラスが得られる。
【００４０】
（ｅ）ガラス転移温度Ｔｇ
第１実施形態に係る光学ガラスにおいて、ガラス転移温度Ｔｇは好ましくは３６０℃以上であり、さらには、３７０℃以上、３８０℃以上、３９０℃以上の順により好ましい。ガラス転移温度Ｔｇの上限は特に制限されないが、通常４８０℃であり、好ましくは４６０℃である。ガラス転移温度Ｔｇを上記範囲とすることで、コーティング工程において求められる耐熱性を確保できる。
【００４１】
（ｆ）平均線膨張係数α
第１実施形態に係る光学ガラスにおいて、１００〜３００℃の平均線膨張係数αの下限は、好ましくは１００×１０−７℃−１であり、さらには、１１０×１０−７℃−１、１２０×１０−７℃−１、１２５×１０−７℃−１の順により好ましい。また、１００〜３００℃の平均線膨張係数αの上限は、好ましくは１８０×１０−７℃−１であり、さらには、１７０×１０−７℃−１、１６５×１０−７℃−１、１６０×１０−７℃−１、１５５×１０−７℃−１の順により好ましい。１００〜３００℃の平均線膨張係数αを上記範囲とすることで、ガラスの熱膨張に伴う屈折率の変化、すなわち、相対屈折率の温度係数ｄｎ／ｄＴの増大を抑制することができる。
【００４２】
平均線膨張係数αは、ＪＯＧＩＳ０８−２００３の規定に基づいて測定される。但し、試料は長さ２０ｍｍ±０．５ｍｍ、直径５ｍｍ±０．５ｍｍの丸棒とし、試料に９８ｍＮの荷重を印加した状態で、４℃毎分の一定速度で上昇するように加熱し、温度と試料の伸びを測定する。
なお、本明細書では、平均線膨張係数αを［℃−１］の単位で表しているが、単位として［Ｋ−１］を用いた場合でも平均線膨張係数αの数値は同じである。
【００４３】
第１実施形態に係る光学ガラスでは、以下の特性も満たし得る。
【００４４】
（光線透過率）
第１実施形態に係る光学ガラスの光線透過性は、波長５００ｎｍ〜７００ｎｍの光線透過率で評価できる。
ガラス試料について、波長５００ｎｍ〜７００ｎｍにおける外部透過率を分光光度計で測定する。波長５００ｎｍ〜７００ｎｍの光線透過率の値が大きいほど、透過率に優れ、ガラスの着色は少ないことを意味する。
【００４５】
本実施形態に係る光学ガラスにおいて、厚さ１０．０ｍｍに換算したときの波長５００ｎｍ〜７００ｎｍにおける外部透過率は、好ましくは９０．０％以上であり、より好ましくは９０．５％以上であり、さらに好ましくは９１．０％以上である。波長５００ｎｍ〜７００ｎｍにおける外部透過率は、ガラス中のＶ、Ｃｒ、Ｍｎ、Ｆｅ、Ｃｏ、Ｎｉ、Ｐｒ、Ｎｄ、Ｐｍ、Ｓｍ、Ｅｕ、Ｔｂ、Ｄｙ、Ｈｏ、Ｅｒ、Ｔｍ、Ｃｅなどの着色成分を総量で１０質量ｐｐｍ以下とすることにより上記の値を満たすことができる。
【００４６】
また、第１実施形態に係る光学ガラスの光線透過性は、着色度λ８０およびλ５によっても評価できる。
ガラス試料について、波長２００〜７００ｎｍの範囲で分光透過率を測定し、外部透過率が８０．０％となる波長をλ８０、外部透過率が５．０％となる波長をλ５とする。
【００４７】
第１実施形態に係る光学ガラスにおいて、厚さ１０．０ｍｍに換算したときのλ８０は、好ましくは４３０ｎｍ以下であり、より好ましくは４１０ｎｍ以下であり、さらに好ましくは３９０ｎｍ以下である。また、厚さ１０．０ｍｍに換算したときのλ５は、好ましくは３７０ｎｍ以下であり、より好ましくは３６０ｎｍ以下であり、さらに好ましくは３５０ｎｍ以下である。
【００４８】
（ガラス成分）
第１実施形態に係る光学ガラスは、好ましくはＡｌ３＋を含有する。すなわち、Ａｌ３＋の含有量は好ましくは０％を超え、さらには、１．０％以上、３．０％以上、５．０％以上、７．０％以上の順により好ましい。また、Ａｌ３＋の含有量の上限は、好ましくは３０．０％であり、さらには２５．０％、２３．０％、２１．０％、１８．０％、１６．０％の順により好ましい。
【００４９】
Ａｌ３＋は、ガラスの屈折率の温度変化を小さくし、また、耐酸性を改善し、光学特性をより低分散化する働きを有するガラス成分である。一方、Ａｌ３＋の含有量が多くなると、ガラスの耐失透性が低下する。したがって、Ａｌ３＋の含有量は上記範囲であることが好ましい。
【００５０】
第１実施形態に係る光学ガラスにおいて、Ｌｉ＋およびＮａ＋の合計含有量［Ｌｉ＋＋Ｎａ＋］の下限は、好ましくは４．５％であり、さらには７．０％、９．０％、１１．０％、１３．０％、１５．０％の順により好ましい。また、合計含有量［Ｌｉ＋＋Ｎａ＋］の上限は、好ましくは３０．０％であり、さらには２８．０％、２６．０％、２５．０％、２４．０％の順により好ましい。
【００５１】
合計含有量［Ｌｉ＋＋Ｎａ＋］を上記範囲とすることで、ガラスの熔融性を改善し、比重が低減され、また、屈折率の温度変化の小さい光学ガラスが得られる。
【００５２】
第１実施形態に係る光学ガラスにおいて、Ｃｕ２＋の含有量の上限は、好ましくは１．０％であり、さらには０．７％、０．５％、０．３％、０．１％の順により好ましい。Ｃｕ２＋の含有量は少ない方が好ましく、その下限は、好ましくは０％である。
【００５３】
Ｃｕ２＋ガラスの着色を増大させる成分である。したがって、Ｃｕ２＋の含有量は上記範囲であることが好ましい。
【００５４】
第１実施形態に係る光学ガラスにおいて、カチオン％表示における、Ｍｇ２＋、Ｃａ２＋、Ｓｒ２＋、およびＢａ２＋の合計含有量に対するＭｇ２＋およびＣａ２＋の合計含有量のカチオン比［（Ｍｇ２＋＋Ｃａ２＋）／（Ｍｇ２＋＋Ｃａ２＋＋Ｓｒ２＋＋Ｂａ２＋）］の下限は、好ましくは０．４５であり、さらには０．４７、０．４９、０．５１、０．５３の順により好ましい。カチオン比［（Ｍｇ２＋＋Ｃａ２＋）／（Ｍｇ２＋＋Ｃａ２＋＋Ｓｒ２＋＋Ｂａ２＋）］の上限は、好ましくは１．００であり、さらには０．９５、０．９０、０．８５、０．８０、０．７５、０．７０、０．６５の順により好ましい。
【００５５】
カチオン比［（Ｍｇ２＋＋Ｃａ２＋）／（Ｍｇ２＋＋Ｃａ２＋＋Ｓｒ２＋＋Ｂａ２＋）］を上記範囲とすることで、比重が低減され、また、屈折率の温度変化の小さい光学ガラスが得られる。
【００５６】
第１実施形態に係る光学ガラスにおいて、Ｙ３＋、Ｌａ３＋、Ｚｒ４＋、Ｇｄ３＋、およびＴｉ４＋の合計含有量［Ｙ３＋＋Ｌａ３＋＋Ｚｒ４＋＋Ｇｄ３＋＋Ｔｉ４＋］は、好ましくは０％を超え、さらには、０．１％以上、０．３％以上、０．５％以上、０．６％以上、０．７％以上の順により好ましい。また、合計含有量［Ｙ３＋＋Ｌａ３＋＋Ｚｒ４＋＋Ｇｄ３＋＋Ｔｉ４＋］の上限は、好ましくは８．０％であり、さらには７．０％、６．０％、５．０％、４．０％の順により好ましい。
【００５７】
Ｙ３＋、Ｌａ３＋、Ｚｒ４＋、Ｇｄ３＋、およびＴｉ４＋は、耐酸性の改善に寄与する成分である。したがって、合計含有量［Ｙ３＋＋Ｌａ３＋＋Ｚｒ４＋＋Ｇｄ３＋＋Ｔｉ４＋］は上記範囲であることが好ましい。
【００５８】
第１実施形態に係る光学ガラスにおける上記以外のガラス成分の含有量および比率について、非制限的な例を以下に詳述する。
【００５９】
第１実施形態に係る光学ガラスにおいて、Ｌｉ＋の含有量の上限は、好ましくは３０．０％であり、さらには２５．０％、２２．０％、１９．０％、１７．０％、１５．０％、１３．０％の順により好ましい。また、Ｌｉ＋の含有量の下限は、好ましくは４．５％であり、さらには５．５％、６．０％、６．５％、７．０％、７．５％の順により好ましい。
【００６０】
Ｌｉ＋は、ガラスの低比重化に寄与する成分であり、ガラスの熔融性を改善し、また屈折率の温度変化を小さくする働きを有する。一方、Ｌｉ＋の含有量が多くなると、耐失透性や耐酸性が低下する。したがって、Ｌｉ＋の含有量は上記範囲であることが好ましい。
【００６１】
第１実施形態に係る光学ガラスにおいて、Ｎａ＋の含有量の下限は、好ましくは４．５％であり、さらには５．５％、６．０％、６．５％、７．０％、７．５％の順により好ましい。また、Ｎａ＋の含有量の上限は、好ましくは３０．０％であり、さらには２５．０％、２２．０％、１９．０％、１７．０％、１５．０％の順により好ましい。
【００６２】
Ｎａ＋は、ガラスの低比重化に寄与する成分であり、ガラスの熔融性を改善し、また屈折率の温度変化を小さくする働きを有する。一方、Ｎａ＋の含有量が多くなると、耐失透性や耐酸性が低下する。したがって、Ｎａ＋の含有量は上記範囲であることが好ましい。
【００６３】
第１実施形態に係る光学ガラスにおいて、Ｋ＋の含有量の上限は、好ましくは８．０％であり、さらには６．０％、４．０％、２．０％の順により好ましい。また、Ｋ＋の含有量の下限は、好ましくは０％である。Ｋ＋の含有量は０％であってもよい。
【００６４】
Ｋ＋は、ガラスの低比重化に寄与する成分であり、ガラスの熱的安定性を改善する働きを有する。一方、これらの含有量が多くなると、熱的安定性が低下し、ガラス化時に脈理が発生しやすくなる。したがって、Ｋ＋の含有量は、それぞれ上記範囲であることが好ましい。
【００６５】
また、第１実施形態に係る光学ラスにおいて、Ｌｉ＋、Ｎａ＋およびＫ＋の合計含有量［Ｌｉ＋＋Ｎａ＋＋Ｋ＋］に対するＮａ＋の含有量のカチオン比［Ｎａ＋／（Ｌｉ＋＋Ｎａ＋＋Ｋ＋）］の下限は、好ましくは０．４０であり、さらには０．４２、０．４４、０．４６、０．４８、０．５０、０．５２の順により好ましい。また、カチオン比［Ｎａ＋／（Ｌｉ＋＋Ｎａ＋＋Ｋ＋）］の上限は、好ましくは０．８５であり、さらには０．７８、０．７５、０．７３、０．７０、０．６７、０．６５の順により好ましい。
【００６６】
カチオン比［Ｎａ＋／（Ｌｉ＋＋Ｎａ＋＋Ｋ＋）］を上記範囲とすることで、平均線膨張係数αの増大を抑制し、相対屈折率の温度係数ｄｎ／ｄＴを所望の範囲とすることができる。
【００６７】
第１実施形態に係る光学ガラスにおいて、Ｒｂ＋の含有量の上限は、好ましくは４．０％であり、さらには３．０％、２．０％、１．０％の順により好ましい。また、Ｒｂ＋の含有量の下限は、好ましくは０％である。Ｒｂ＋の含有量は０％であってもよい。
【００６８】
第１実施形態に係る光学ガラスにおいて、Ｃｓ＋の含有量の上限は、好ましくは４．０％であり、さらには３．０％、２．０％、１．０％の順により好ましい。また、Ｃｓ＋の含有量の下限は、好ましくは０％である。Ｃｓ＋の含有量は０％であってもよい。
【００６９】
Ｒｂ＋およびＣｓ＋は、いずれも、ガラスの熔融性を改善する働きを有するが、これらの含有量が多くなると、屈折率ｎｄが低下し、また熔解中にガラス成分の揮発が増加して、所望のガラスが得られなくなる。したがって、Ｒｂ＋およびＣｓ＋の各含有量は、それぞれ上記範囲であることが好ましい。
【００７０】
第１実施形態に係る光学ガラスにおいて、Ｍｇ２＋の含有量の下限は、好ましくは３．０％であり、さらには５．０％、７．０％、９．０％、１１．０％の順により好ましい。また、Ｍｇ２＋の含有量の上限は、好ましくは４０．０％であり、さらには３５．０％、３０．０％、２７．０％、２３．０％、２０．０％の順により好ましい。
【００７１】
第１実施形態に係る光学ガラスにおいて、Ｃａ２＋の含有量の下限は、好ましくは０％であり、さらには０．１％、０．２％、０．３％の順により好ましい。また、Ｃａ２＋の含有量の上限は、好ましくは２０．０％であり、さらには１７．０％、１５．０％、１３．０％、１１．０％、９．０％、７．０％、５．０％、３．０％の順により好ましい。Ｃａ２＋の含有量は０％であってもよい。
【００７２】
第１実施形態に係る光学ガラスにおいて、Ｓｒ２＋の含有量の上限は、好ましくは２０．０％であり、さらには１７．０％、１５．０％、１３．０％、１１．０％の順により好ましい。また、Ｓｒ２＋の含有量の下限は、好ましくは０％であり、さらには０．５％、１．０％、３．０％、５．０％の順により好ましい。Ｓｒ２＋の含有量は０％であってもよい。
【００７３】
Ｍｇ２＋、Ｃａ２＋およびＳｒ２＋の各含有量を上記範囲とすることで、耐酸性、熱的安定性、熔融性および耐失透性に優れる光学ガラスが得られる。
【００７４】
第１実施形態に係る光学ガラスにおいて、Ｂａ２＋の含有量の上限は、好ましくは２０．０％であり、さらには１７．０％、１５．０％、１３．０％、１１．０％、９．０％の順により好ましい。また、Ｂａ２＋の含有量の下限は、好ましくは０．３％であり、さらには０．５％、０．７％、１．０％、３．０％の順により好ましい。
【００７５】
Ｂａ２＋の含有量を上記範囲とすることで、低比重を保ちつつ、耐酸性に優れたガラスを得ることができ、またガラス化時の分相、失透および結晶化が抑制される。さらには屈折率の温度変化が小さいガラスが得られる。
【００７６】
第１実施形態に係る光学ガラスにおいて、Ｚｎ２＋の含有量の上限は、好ましくは１０．０％であり、さらには８．０％、６．０％、４．０％、２．０％の順により好ましい。また、Ｚｎ２＋の含有量の下限は、好ましくは０％である。Ｚｎ２＋の含有量は０％であってもよい。
【００７７】
Ｚｎ２＋は、ガラスの熱的安定性を改善する働きを有するガラス成分である。一方、Ｚｎ２＋の含有量が多すぎると熔融性が悪化し、アッベ数νｄが減少する。したがって、Ｚｎ２＋の含有量は上記範囲であることが好ましい。
【００７８】
第１実施形態に係る光学ガラスにおいて、カチオン％表示における、Ｌｉ＋、Ｎａ＋およびＫ＋の合計含有量［Ｌｉ＋＋Ｎａ＋＋Ｋ＋］に対するＭｇ２＋、Ｃａ２＋、Ｓｒ２＋、およびＢａ２＋の合計含有量［Ｍｇ２＋＋Ｃａ２＋＋Ｓｒ２＋＋Ｂａ２＋］のカチオン比［（Ｍｇ２＋＋Ｃａ２＋＋Ｓｒ２＋＋Ｂａ２＋）／（Ｌｉ＋＋Ｎａ＋＋Ｋ＋）］の下限は、好ましくは１．００であり、さらには１．０５、１．０７、１．１１、１．１３、１．１５、１．１７、１．２０の順により好ましい。また、上記カチオン比の上限は、好ましくは１．９０であり、さらには１．８５、１．８３、１．８０、１．７７、１．７５、１．７０の順により好ましい。
【００７９】
カチオン比［（Ｍｇ２＋＋Ｃａ２＋＋Ｓｒ２＋＋Ｂａ２＋）／（Ｌｉ＋＋Ｎａ＋＋Ｋ＋）］を上記範囲とすることで、耐酸性に優れ、屈折率の温度変化が小さな光学ガラスが得られる。
【００８０】
第１実施形態に係る光学ガラスにおいて、Ｙ３＋の含有量の上限は、好ましくは８．０％であり、さらには７．０％、６．０％、５．０％、４．０％、３．０％の順により好ましい。また、Ｙ３＋の含有量の下限は、好ましくは０％である。Ｙ３＋の含有量は０％であってもよい。
【００８１】
Ｙ３＋は耐酸性を改善する働きを有する成分である。一方、Ｙ３＋の含有量が多くなり過ぎるとガラスの熱的安定性および耐失透性が低下する。したがって、Ｙ３＋の含有量は上記範囲であることが好ましい。
【００８２】
第１実施形態に係る光学ガラスにおいて、Ｌａ３＋の含有量の上限は、好ましくは８．０％であり、さらには７．０％、６．０％、５．０％、４．０％、３．０％、２．０％の順により好ましい。また、Ｌａ３＋の含有量の下限は、好ましくは０％である。Ｌａ３＋の含有量は０％であってもよい。
【００８３】
Ｌａ３＋は耐酸性を改善する働きを有する成分である。一方、Ｌａ３＋の含有量が多くなるとガラスの熱的安定性および耐失透性が低下し、製造中にガラスが失透しやすくなる。したがって、熱的安定性および耐失透性の低下を抑制する観点から、Ｌａ３＋の含有量は上記範囲であることが好ましい。
【００８４】
第１実施形態に係る光学ガラスにおいて、Ｇｄ３＋の含有量の上限は、好ましくは８．０％であり、さらには７．０％、６．０％、５．０％、４．０％、３．０％、２．０％の順により好ましい。また、Ｇｄ３＋の含有量の下限は、好ましくは０％である。Ｇｄ３＋の含有量は０％であってもよい。
【００８５】
Ｇｄ３＋は耐酸性を改善する働きを有する成分である。一方、Ｇｄ３＋の含有量が多くなり過ぎるとガラスの熱的安定性および耐失透性が低下し、製造中にガラスが失透しやすくなり、また、比重が増大する。したがって、Ｇｄ３＋の含有量は上記範囲であることが好ましい。
【００８６】
第１実施形態に係る光学ガラスにおいて、Ｙｂ３＋の含有量の上限は、好ましくは３．０％であり、さらには２．０％、１．０％の順により好ましい。また、Ｙｂ３＋の含有量の下限は、好ましくは０％である。Ｙｂ３＋の含有量は０％であってもよい。
【００８７】
Ｙｂ３＋の含有量が多くなり過ぎるとガラスの熱的安定性および耐失透性が低下し、製造中にガラスが失透しやすくなり、また、比重が増大する。したがって、Ｙｂ３＋の含有量は上記範囲であることが好ましい。
【００８８】
第１実施形態に係る光学ガラスにおいて、Ｌｕ３＋の含有量の上限は、好ましくは３．０％であり、さらには２．０％、１．０％の順により好ましい。また、Ｌｕ３＋の含有量の下限は、好ましくは０％である。なお、Ｌｕ３＋の含有量は０％であってもよい。
【００８９】
Ｌｕ３＋の含有量が多くなり過ぎるとガラスの熱的安定性および耐失透性が低下する。また、比重が増大する。したがって、Ｌｕ３＋の含有量は上記範囲であることが好ましい。
【００９０】
第１実施形態に係る光学ガラスにおいて、Ｔｉ４＋の含有量の上限は、好ましくは８．０％であり、さらには７．０％、６．０％、５．０％、４．０％、３．０％、２．０％、１．０％の順により好ましい。また、Ｔｉ４＋の含有量の下限は、好ましくは０％である。Ｔｉ４＋の含有量は０％であってもよい。
【００９１】
Ｔｉ４＋は、耐酸性を改善する働きを有する成分である。一方、Ｔｉ４＋の含有量が多くなり過ぎると、アッベ数が大幅に低下する。また、Ｔｉ４＋は、比較的ガラスの着色を増大させやすく、熔融性も悪化する。したがって、Ｔｉ４＋の含有量は上記範囲であることが好ましい。
【００９２】
第１実施形態に係る光学ガラスにおいて、Ｚｒ４＋の含有量の上限は、好ましくは８．０％であり、さらには７．０％、６．０％、５．０％、４．０％、３．０％、２．０％、１．０％の順により好ましい。また、Ｚｒ４＋の含有量の下限は、好ましくは０％である。Ｚｒ４＋の含有量は０％であってもよい。
【００９３】
Ｚｒ４＋は、ガラスの耐酸性を改善する働きを有するガラス成分である。一方、Ｚｒ４＋の含有量が多すぎると、熱的安定性、耐失透性が低下する。したがって、Ｚｒ４＋の含有量は上記範囲であることが好ましい。
【００９４】
第１実施形態に係る光学ガラスにおいて、Ｎｂ５＋の含有量の上限は、好ましくは８．０％であり、さらには７．０％、６．０％、５．０％、４．０％、３．０％、２．０％、１．０％の順により好ましい。また、Ｎｂ５＋の含有量の下限は、好ましくは０％である。Ｎｂ５＋の含有量は０％であってもよい。
【００９５】
Ｎｂ５＋は、ガラスの耐酸性を改善する働きを有するガラス成分である。また、ガラスの熱的安定性を改善するガラス成分でもある。一方、Ｎｂ５＋の含有量が多くなりすぎると、アッベ数が大幅に低下する。また、ガラスの着色が強まる傾向がある。したがって、Ｎｂ５＋の含有量は上記範囲であることが好ましい。
【００９６】
第１実施形態に係る光学ガラスにおいて、Ｔａ５＋の含有量の上限は、好ましくは３．０％であり、さらには２．０％、１．０％の順により好ましい。また、Ｔａ５＋の含有量の下限は、好ましくは０％である。Ｔａ５＋の含有量は０％であってもよい。
【００９７】
Ｔａ５＋は、ガラスの耐酸性を改善する働きを有するガラス成分である。一方、Ｔａ５＋の含有量が多くなると、ガラスの熱的安定性が低下する。したがって、Ｔａ５＋の含有量は上記範囲であることが好ましい。
【００９８】
第１実施形態に係る光学ガラスにおいて、Ｗ６＋の含有量の上限は、好ましくは３．０％であり、さらには２．０％、１．０％の順により好ましい。また、Ｗ６＋の含有量の下限は、好ましくは０％である。Ｗ６＋の含有量の０％であってもよい。
【００９９】
Ｗ６＋は、適量を含有させることにより、Ｔｇを低下させ、ガラスの熱的安定性を改善する働きを有する。一方、Ｗ６＋の含有量を高めると、ガラスの着色が増大する。したがって、Ｗ６＋の含有量は上記範囲であることが好ましい。
【０１００】
第１実施形態に係る光学ガラスにおいて、Ｂ３＋の含有量の上限は、好ましくは５．０％であり、さらには３．０％、２．０％、１．０％の順により好ましい。また、Ｂ３＋の含有量の下限は、好ましくは０％である。Ｂ３＋の含有量は０％であってもよい。
【０１０１】
第１実施形態に係る光学ガラスにおいて、Ｓｉ４＋の含有量の上限は、好ましくは５．０％であり、さらには３．０％、２．０％、１．０％の順により好ましい。また、Ｓｉ４＋の含有量の下限は、好ましくは０％である。Ｓｉ４＋の含有量は０％であってもよい。
【０１０２】
第１実施形態に係る光学ガラスにおいて、Ｂｉ３＋の含有量の上限は、好ましくは３．０％であり、さらには２．０％、１．０％の順により好ましい。また、Ｂｉ３＋の含有量の下限は、好ましくは０％である。Ｂｉ３＋の含有量の０％であってもよい。
【０１０３】
第１実施形態に係る光学ガラスにおいて、Ｇａ３＋の含有量の上限は、好ましくは３．０％であり、さらには２．０％、１．０％の順により好ましい。また、Ｇａ３＋の含有量の下限は、好ましくは０％である。Ｇａ３＋の含有量は０％であってもよい。
【０１０４】
第１実施形態に係る光学ガラスにおいて、Ｉｎ３＋の含有量の上限は、好ましくは３．０％であり、さらには２．０％、１．０％の順により好ましい。また、Ｉｎ３＋の含有量の下限は、好ましくは０％である。Ｉｎ３＋の含有量は０％であってもよい。
【０１０５】
第１実施形態に係る光学ガラスにおいて、Ｓｃ３＋の含有量の上限は、好ましくは３．０％であり、さらには２．０％、１．０％の順により好ましい。また、Ｓｃ３＋の含有量の下限は、好ましくは０％である。Ｓｃ３＋の含有量は０％であってもよい。
【０１０６】
第１実施形態に係る光学ガラスにおいて、Ｈｆ４＋の含有量の上限は、好ましくは３．０％であり、さらには２．０％、１．０％の順により好ましい。また、Ｈｆ４＋の含有量の下限は、好ましくは０％である。Ｈｆ４＋の含有量は０％であってもよい。
【０１０７】
第１実施形態に係る光学ガラスにおいて、Ｇｅ４＋の含有量の上限は、好ましくは３．０％であり、さらには２．０％、１．０％の順により好ましい。また、Ｇｅ４＋の含有量の下限は、好ましくは０％である。Ｇｅ４＋の含有量は０％であってもよい。
【０１０８】
第１実施形態に係る光学ガラスのカチオン成分は、主として上述の成分、すなわち、Ｐ５＋、Ａｌ３＋、Ｌｉ＋、Ｎａ＋、Ｋ＋、Ｒｂ＋、Ｃｓ＋、Ｍｇ２＋、Ｃａ２＋、Ｓｒ２＋、Ｂａ２＋、Ｚｎ２＋、Ｙ３＋、Ｌａ３＋、Ｇｄ３＋、Ｙｂ３＋、Ｌｕ３＋、Ｔｉ４＋、Ｚｒ４＋、Ｎｂ５＋、Ｔａ５＋、Ｗ６＋、Ｂ３＋、Ｓｉ４＋、Ｂｉ３＋、Ｇａ３＋、Ｉｎ３＋、Ｓｃ３＋、Ｈｆ４＋およびＧｅ４＋で構成されていることが好ましく、上述の成分の合計含有量は、好ましくは９５．０％以上であり、さらには９８．０％以上、９９．０％以上、９９．５％以上の順により好ましい。
【０１０９】
第１実施形態に係る光学ガラスは、アニオン成分として、Ｆ−およびＯ２−以外の成分を含んでいてもよい。Ｆ−およびＯ２−以外のアニオン成分として、Ｃｌ−、Ｂｒ−、Ｉ−を例示できる。しかし、Ｃｌ−、Ｂｒ−、Ｉ−は、いずれもガラスの熔融中に揮発しやすい。これらの成分の揮発によって、ガラスの特性が変動する、ガラスの均質性が低下する、熔融設備の消耗が著しくなる等の問題が生じる。したがって、Ｃｌ−の含有量は、好ましくは５．０アニオン％未満であり、さらには３．０アニオン％未満、１．０アニオン％未満、０．５アニオン％未満、０．３アニオン％未満の順により好ましい。また、Ｂｒ−およびＩ−の合計含有量は、好ましくは５．０アニオン％未満であり、さらには３．０アニオン％未満、１．０アニオン％未満、０．５アニオン％未満、０．１アニオン％未満、０アニオン％の順により好ましい。
【０１１０】
第１実施形態の光学ガラスは、基本的に上記成分により構成されることが好ましいが、本発明の作用効果を妨げない範囲において、その他の成分を含有させることも可能である。また、本発明において、不可避的不純物の含有を排除するものではない。
【０１１１】
Ｐｂ、Ａｓ、Ｃｄ、Ｔｌ、Ｂｅ、Ｓｅは、いずれも毒性を有する。そのため、第１実施形態の光学ガラスがこれら元素をガラス成分として含有しないことが好ましい。
【０１１２】
Ｕ、Ｔｈ、Ｒａはいずれも放射性元素である。そのため、第１実施形態の光学ガラスがこれら元素をガラス成分として含有しないことが好ましい。
【０１１３】
Ｖ、Ｃｒ、Ｍｎ、Ｆｅ、Ｃｏ、Ｎｉ、Ｐｒ，Ｎｄ、Ｐｍ、Ｓｍ、Ｅｕ、Ｔｂ、Ｄｙ、Ｈｏ、Ｅｒ、Ｔｍ、Ｃｅは、ガラスの着色を増大させ、蛍光の発生源となり得る。そのため、第１実施形態の光学ガラスでは、これら元素の含有量は総量で１０質量ｐｐｍ以下とすることが好ましく、これら元素をガラス成分として含有しないことがより好ましい。
【０１１４】
Ｓｂ（Ｓｂ２Ｏ３）、Ｓｎ（ＳｎＯ２）、Ｃｅ（ＣｅＯ２）は清澄剤として機能する任意に添加可能な元素である。このうち、Ｓｂ（Ｓｂ２Ｏ３）は、清澄効果の大きな清澄剤である。しかし、Ｓｂ（Ｓｂ２Ｏ３）は酸化性が強く、Ｓｂ（Ｓｂ２Ｏ３）の添加量を多くしていくと、精密プレス成形のときに、ガラスに含まれるＳｂ（Ｓｂ２Ｏ３）がプレス成形型の成形面を酸化する。そのため、精密プレス成形を重ねるうちに、成形面が著しく劣化し、精密プレス成形ができなくなる。また、成形した光学素子の表面品質が低下する。また、Ｓｎ（ＳｎＯ２）、Ｃｅ（ＣｅＯ２）は、Ｓｂ（Ｓｂ２Ｏ３）と比較し、清澄効果が小さい。さらに、Ｃｅ（ＣｅＯ２）は、多量に添加するとガラスの着色が強まる。したがって、清澄剤を添加する場合は、添加量に注意しつつ、Ｓｂ（Ｓｂ２Ｏ３）を添加することが好ましい。
【０１１５】
下記清澄剤の含有量については、酸化物換算した値を示す。
Ｓｂ２Ｏ３の含有量は、外割り表示とする。すなわち、Ｓｂ２Ｏ３、ＳｎＯ２およびＣｅＯ２以外の全ガラス成分の合計含有量を１００．０質量％としたときのＳｂ２Ｏ３の含有量は、好ましくは１．０質量％未満、より好ましくは０．５質量％未満、さらに好ましくは０．１質量％未満の範囲である。Ｓｂ２Ｏ３の含有量は０質量％であってもよい。
【０１１６】
ＳｎＯ２の含有量も、外割り表示とする。すなわち、ＳｎＯ２、Ｓｂ２Ｏ３およびＣｅＯ２以外の全ガラス成分の合計含有量を１００．０質量％としたときのＳｎＯ２の含有量は、好ましくは２．０質量％未満、より好ましくは１．０質量％未満、さらに好ましくは０．５質量％未満、一層好ましくは０．１質量％未満の範囲である。ＳｎＯ２の含有量は０質量％であってもよい。ＳｎＯ２の含有量を上記範囲とすることによりガラスの清澄性を改善できる。
【０１１７】
ＣｅＯ２の含有量も、外割り表示とする。すなわち、ＣｅＯ２、Ｓｂ２Ｏ３、ＳｎＯ２以外の全ガラス成分の合計含有量を１００．０質量％としたときのＣｅＯ２の含有量は、好ましくは２．０質量％未満、より好ましくは１．０質量％未満、さらに好ましくは０．５質量％未満、一層好ましくは０．１質量％未満の範囲である。ＣｅＯ２の含有量は０質量％であってもよい。ＣｅＯ２の含有量を上記範囲とすることによりガラスの清澄性を改善できる。
【０１１８】
（光学ガラスの製造）
第１実施形態に係る光学ガラスは、所定の組成となるようにガラス原料を調合し、調合したガラス原料により公知のガラス製造方法に従って作製すればよい。例えば、複数種の化合物を調合し、十分混合してバッチ原料とし、バッチ原料を石英坩堝や白金坩堝中に入れて粗熔解（ラフメルト）する。粗熔解によって得られた熔融物を急冷、粉砕してカレットを作製する。さらにカレットを白金坩堝中に入れて加熱、再熔融（リメルト）して熔融ガラスとし、さらに清澄、均質化した後に熔融ガラスを成形し、徐冷して光学ガラスを得る。熔融ガラスの成形、徐冷には、公知の方法を適用すればよい。
【０１１９】
なお、ガラス中に所望のガラス成分を所望の含有量となるように導入することができれば、バッチ原料を調合するときに使用する化合物は特に限定されないが、このような化合物として、酸化物、炭酸塩、リン酸塩、硝酸塩、硫酸塩、水酸化物、フッ化物、塩化物等が挙げられる。
【０１２０】
（光学素子等の製造）
第１実施形態に係る光学ガラスを使用して光学素子を作製するには、公知の方法を適用すればよい。例えば、ガラス原料を熔融して熔融ガラスとし、この熔融ガラスを鋳型に流し込んで板状に成形し、本発明に係る光学ガラスからなるガラス素材を作製する。得られたガラス素材を適宜、切断、研削、研磨し、プレス成形に適した大きさ、形状のカットピースを作製する。
【０１２１】
カットピースを加熱、軟化して、公知の方法でプレス成形（リヒートプレス）し、光学素子の形状に近似する光学素子ブランクを作製する。光学素子ブランクをアニールし、公知の方法で研削、研磨して光学素子を作製できる。
【０１２２】
カットピースを粗研磨加工（バレル研磨）して重量を均等化するとともに表面に離型剤を付着し易くして、再加熱し、軟化したガラスを所望の光学素子の形状に近似した形状にプレス成形し、最後に研削・研磨して光学素子を製造することもできる。
【０１２３】
または、所定重量の熔融ガラスを成形型上に分離して直接にプレス成形し、最後に研削および研磨して光学素子を製造してもよい。
【０１２４】
作製した光学素子の光学機能面には使用目的に応じて、反射防止膜、全反射膜などをコーティングしてもよい。
【０１２５】
光学素子としては、球面レンズなどの各種レンズ、プリズム、回折格子などが例示できる。
【０１２６】
第２実施形態
本発明の第２実施形態に係る光学ガラスは、
Ｐ５＋の含有量が３０．０〜５０．０カチオン％であり、
Ａｌ３＋の含有量が０カチオン％を超え、
Ｃｕ２＋の含有量が１．０カチオン％以下であり、
Ｆ−の含有量が１０．０〜４０．０アニオン％であり、
Ｌｉ＋およびＮａ＋の合計含有量［Ｌｉ＋＋Ｎａ＋］が４．５〜３０．０カチオン％であり、
Ｍｇ２＋、Ｃａ２＋、Ｓｒ２＋およびＢａ２＋の合計含有量に対するＭｇ２＋およびＣａ２＋の合計含有量のカチオン比［（Ｍｇ２＋＋Ｃａ２＋）／（Ｍｇ２＋＋Ｃａ２＋＋Ｓｒ２＋＋Ｂａ２＋）］が０．４５〜１．００であり、
Ｙ３＋、Ｌａ３＋、Ｚｒ４＋、Ｇｄ３＋、およびＴｉ４＋の合計含有量［Ｙ３＋＋Ｌａ３＋＋Ｚｒ４＋＋Ｇｄ３＋＋Ｔｉ４＋］が０カチオン％を超える。
【０１２７】
以下、第２実施形態に係る光学ガラスについて詳しく説明する。
【０１２８】
第２実施形態に係る光学ガラスにおいて、Ｐ５＋の含有量は３０．０〜５０．０％である。Ｐ５＋の含有量の下限は、好ましくは３２．０％であり、さらには３３．０％、３４．０％の順により好ましい。また、Ｐ５＋の含有量の上限は、好ましくは４６．０％であり、さらには４４．０％、４２．０％、４０．０％の順により好ましい。
【０１２９】
Ｐ５＋は、ガラスのネットワーク形成成分であり、屈折率の温度変化を小さくし、また耐酸性の改善および比重の低減に寄与する成分である。一方、Ｐ５＋を過剰に含むと洗浄耐性が悪化する。したがって、Ｐ５＋の含有量は上記範囲であることが好ましい。
【０１３０】
第２実施形態に係る光学ガラスにおいて、Ａｌ３＋の含有量は０％を超える。Ａｌ３＋の含有量の下限は、好ましくは１．０％であり、さらには、３．０％、５．０％、７．０％の順により好ましい。また、Ａｌ３＋の含有量の上限は、好ましくは３０．０％であり、さらには２５．０％、２３．０％、２１．０％、１８．０％、１６．０％の順により好ましい。
【０１３１】
Ａｌ３＋は、ガラスの屈折率の温度変化を小さくし、また、耐酸性を改善し、光学特性をより低分散化する働きを有するガラス成分である。一方、Ａｌ３＋の含有量が多くなると、ガラスの耐失透性が低下する。したがって、Ａｌ３＋の含有量は上記範囲であることが好ましい。
【０１３２】
第２実施形態に係る光学ガラスにおいて、Ｃｕ２＋の含有量は１．０％以下である。Ｃｕ２＋の含有量の上限は、好ましくは１．０％であり、さらには０．７％、０．５％、０．３％、０．１％の順により好ましい。Ｃｕ２＋の含有量は少ない方が好ましく、その下限は、好ましくは０％である。
【０１３３】
Ｃｕ２＋ガラスの着色を増大させる成分である。したがって、Ｃｕ２＋の含有量は上記範囲であることが好ましい。
【０１３４】
第２実施形態に係る光学ガラスにおいて、Ｆ−の含有量は１０．０〜４０．０アニオン％である。Ｆ−の含有量の下限は、好ましくは１２．０アニオン％であり、さらには１４．０アニオン％、１６．０アニオン％、１７．０アニオン％、１８．０アニオン％の順により好ましい。また、Ｆ−の含有量の上限は、好ましくは３８．０アニオン％であり、さらには３７．０アニオン％、３６．０アニオン％、３５．０アニオン％の順により好ましい。
【０１３５】
Ｆ−の含有量を上記範囲とすることで、耐候性および耐酸性に優れ、また、低比重で異常部分分散性の高い光学ガラスが得られる。
【０１３６】
また、第２実施形態に係る光学ガラスは、アニオン成分としてＯ２−を含むことができる。Ｏ２−の含有量は、好ましくは６０．０〜９０．０アニオン％であり、さらには６２．０〜８５．０アニオン％、６３．０〜８３．０アニオン％、６４．０〜８１．０アニオン％、６５．０〜８０．０アニオン％の順により好ましい。
【０１３７】
第２実施形態に係る光学ガラスにおいて、Ｌｉ＋およびＮａ＋の合計含有量［Ｌｉ＋＋Ｎａ＋］は４．５〜３０．０％である。合計含有量［Ｌｉ＋＋Ｎａ＋］の下限は、好ましくは７．０％であり、さらには９．０％、１１．０％、１３．０％、１５．０％の順により好ましい。また、合計含有量［Ｌｉ＋＋Ｎａ＋］の上限は、好ましくは２８．０％であり、さらには２６．０％、２５．０％、２４．０％の順により好ましい。
【０１３８】
合計含有量［Ｌｉ＋＋Ｎａ＋］を上記範囲とすることで、ガラスの熔融性を改善し、比重が低減され、また、屈折率の温度変化の小さい光学ガラスが得られる。
【０１３９】
第２実施形態に係る光学ガラスにおいて、カチオン％表示における、Ｍｇ２＋、Ｃａ２＋、Ｓｒ２＋、およびＢａ２＋の合計含有量に対するＭｇ２＋およびＣａ２＋の合計含有量のカチオン比［（Ｍｇ２＋＋Ｃａ２＋）／（Ｍｇ２＋＋Ｃａ２＋＋Ｓｒ２＋＋Ｂａ２＋）］は０．４５〜１．００である。カチオン比［（Ｍｇ２＋＋Ｃａ２＋）／（Ｍｇ２＋＋Ｃａ２＋＋Ｓｒ２＋＋Ｂａ２＋）］の下限は、好ましくは０．４７であり、さらには０．４９、０．５１、０．５３の順により好ましい。カチオン比［（Ｍｇ２＋＋Ｃａ２＋）／（Ｍｇ２＋＋Ｃａ２＋＋Ｓｒ２＋＋Ｂａ２＋）］の上限は、好ましくは０．９５であり、さらには０．９０、０．８５、０．８０、０．７５、０．７０、０．６５の順により好ましい。
【０１４０】
カチオン比［（Ｍｇ２＋＋Ｃａ２＋）／（Ｍｇ２＋＋Ｃａ２＋＋Ｓｒ２＋＋Ｂａ２＋）］を上記範囲とすることで、比重が低減され、また、屈折率の温度変化の小さい光学ガラスが得られる。
【０１４１】
第２実施形態に係る光学ガラスにおいて、Ｙ３＋、Ｌａ３＋、Ｚｒ４＋、Ｇｄ３＋、およびＴｉ４＋の合計含有量［Ｙ３＋＋Ｌａ３＋＋Ｚｒ４＋＋Ｇｄ３＋＋Ｔｉ４＋］は０％を超える。合計含有量［Ｙ３＋＋Ｌａ３＋＋Ｚｒ４＋＋Ｇｄ３＋＋Ｔｉ４＋］の下限は、好ましくは０．１％であり、さらには０．３％、０．５％、０．７％の順により好ましい。また、合計含有量［Ｙ３＋＋Ｌａ３＋＋Ｚｒ４＋＋Ｇｄ３＋＋Ｔｉ４＋］の上限は、好ましくは８．０％であり、さらには７．０％、６．０％、５．０％、４．０％の順により好ましい。
【０１４２】
Ｙ３＋、Ｌａ３＋、Ｚｒ４＋、Ｇｄ３＋、およびＴｉ４＋は、耐酸性の改善に寄与する成分である。したがって、合計含有量［Ｙ３＋＋Ｌａ３＋＋Ｚｒ４＋＋Ｇｄ３＋＋Ｔｉ４＋］は上記範囲であることが好ましい。
【０１４３】
第２実施形態に係る光学ガラスにおいて、上記以外のガラス成分の含有量および比率は、第１実施形態と同様とすることができる。
【０１４４】
（粉末法耐酸性ＤＡ）
第２実施形態に係る光学ガラスにおいて、粉末法耐酸性ＤＡの等級は、好ましくは１〜３等級であり、より好ましくは１〜２等級であり、さらに好ましくは１等級である。
【０１４５】
粉末法耐酸性ＤＡは、第１実施形態に係る光学ガラスと同様に測定し、評価することができる。
【０１４６】
（相対屈折率の温度係数ｄｎ／ｄＴ）
第２実施形態に係る光学ガラスにおいて、Ｈｅ−Ｎｅレーザの波長（６３３ｎｍ）における相対屈折率の温度係数ｄｎ／ｄＴは、２０〜４０℃の範囲において、好ましくは−５．０×１０−６〜５．０×１０−６℃−１であり、さらには−４．８×１０−６〜４．０×１０−６℃−１、−４．６×１０−６〜３．０×１０−６℃−１、−４．４×１０−６〜２．０×１０−６℃−１、−４．２×１０−６〜１．０×１０−６℃−１、−４．０×１０−６〜０℃−１の順により好ましい。
【０１４７】
ｄｎ／ｄＴを上記範囲とすることで、光学素子の温度が大きく変動するような環境下でも屈折率の変動が小さくなるため、より幅広い温度範囲において、所望の光学特性を高精度に発揮できる。
【０１４８】
相対屈折率の温度係数ｄｎ／ｄＴは、第１実施形態に係る光学ガラスと同様に測定できる。
【０１４９】
また、第２実施形態に係る光学ガラスは、第１実施形態において説明した（ａ）比重、（ｂ）屈折率ｎｄ、（ｃ）アッベ数νｄ、（ｄ）屈折率ｎｄとアッベ数νｄとの関係式、（ｅ）ガラス転移温度Ｔｇ、および（ｆ）平均線膨張係数αのうち１以上について、それぞれの項目において記載した好ましい数値範囲を満たし得る。
【０１５０】
さらに、第２実施形態に係る光学ガラスは、第1実施形態に係る光学ガラスと同様の光線透過性を有する。
【０１５１】
第２実施形態に係る光学ガラスの製造および光学素子等の製造は、第１実施形態と同様とすることができる。
【実施例】
【０１５２】
以下、実施例により本発明をより詳細に説明するが、本発明はこれらの実施例に限定されるものではない。
【０１５３】
（実施例１）
表１−１、１−２に示すガラス組成を有するガラスサンプルを以下の手順で作製し、各種評価を行った。なお、Ｎｏ．Ａ、Ｂは比較例である。
【０１５４】
なお、表１−１、１−２では、カチオン成分についてはカチオン％表示にてガラス組成を表示し、アニオン成分についてはアニオン％表示にてガラス組成を表示している。
【０１５５】
［光学ガラスの製造］
ガラスの構成成分に対応するフッ化物、酸化物、水酸化物、炭酸塩、および硝酸塩を原材料として準備し、得られる光学ガラスのガラス組成が、表１−１、１−２に示す各組成となるように上記原材料を秤量、調合して、原材料を十分に混合した。得られた調合原料（バッチ原料）を、白金坩堝に投入し、９００℃〜１２００℃で1〜２時間加熱して熔融ガラスとし、攪拌して均質化を図り、清澄してから、熔融ガラスを適当な温度に予熱した金型に鋳込んだ。鋳込んだガラスを、ガラス転移温度Ｔｇ付近で熱処理し、炉内で室温まで放冷することにより、ガラスサンプルを得た。
【０１５６】
［ガラス成分組成の確認］
得られたガラスサンプルについて、誘導結合プラズマ発光分光分析法（ＩＣＰ−ＡＥＳ）で各ガラス成分の含有量を測定し、表１−１、１−２に示す各組成のとおりであることを確認した。
【０１５７】
［相対屈折率の温度係数ｄｎ／ｄＴの測定］
得られたガラスサンプルについて、ＪＯＧＩＳ１８―２００８の干渉法に基づき測定した。光源は波長６３３ｎｍのＨｅ−Ｎｅレーザを用い、温度−７０〜１５０℃の範囲で連続測定した。測定結果のうち、２０℃〜４０℃の範囲のｄｎ／ｄＴ値を表２−１、２−２に示す。
【０１５８】
［粉末法耐酸性ＤＡの測定］
粉末法耐酸性ＤＡは、日本光学硝子工業会規格ＪＯＧＩＳ０６−２００９の規定に従って測定した。具体的には、比重グラムに相当する重量の粉末ガラス（粒度４２５〜６００μｍ）を白金かごに入れ、それを０．０１ｍｏｌ／Ｌ硝酸水溶液の入った石英ガラス製丸底フラスコ内に浸漬し、沸騰水浴中で６０分間処理し、その処理前後での重量減少率（％）を測定した。測定サンプル数は２とし、得られた重量減少率（％）の平均値に基づき等級を評価した。結果を表２−１、２−２に示す。なお、重量減少率（％）による等級は表Ａに示したとおりである。
【０１５９】
［平均線膨張係数αの測定］
１００〜３００℃の平均線膨張係数αは、ＪＯＧＩＳ０８−２００３の規定に基づいて測定した。但し、試料は長さ２０ｍｍ±０．５ｍｍ、直径５ｍｍ±０．５ｍｍの丸棒とし、試料に９８ｍＮの荷重を印加した状態で、４℃毎分の一定速度で上昇するように加熱し、温度と試料の伸びを測定した。結果を表２−１、２−２に示す。
【０１６０】
［光学特性の測定］
得られたガラスサンプルを、さらにガラス転移温度Ｔｇ付近で約３０分から約２時間アニール処理した後、炉内で降温速度−３０℃／時間で室温まで冷却してアニールサンプルを得た。得られたアニールサンプルについて、屈折率ｎｄ、アッベ数νｄ、比重、ガラス転移温度Ｔｇ、透過率、λ８０およびλ５を測定した。結果を表２−１、２−２に示す。
【０１６１】
（ｉ）屈折率ｎｄおよびアッベ数νｄ
上記アニールサンプルについて、ＪＩＳ規格  ＪＩＳ  Ｂ  ７０７１−１の屈折率測定法により、屈折率ｎｄ、ｎｇ、ｎＦ、ｎＣを測定し、下式に基づきアッベ数νｄを算出した。
νｄ＝（ｎｄ−１）／（ｎＦ−ｎＣ）
【０１６２】
（ii）比重
比重は、アルキメデス法により測定した。
【０１６３】
（iii）ガラス転移温度Ｔｇ
ガラス転移温度Ｔｇは、リガク社製の示差熱膨張計（ＴＭＡ８３１０）を使用し、昇温速度４℃／分にて測定した。
【０１６４】
（iv）透過率
上記ガラスサンプルを、厚さ１０ｍｍで、互いに平行かつ光学研磨された平面を有するように加工し、波長５００〜７００ｎｍにおける外部透過率を測定したところ、すべてのサンプルで９０％以上となった。なお、外部透過率には試料表面における光線の反射損失も含まれる。
【０１６５】
（ｖ）λ８０、λ５
上記アニールサンプルを、厚さ１０ｍｍで、互いに平行かつ光学研磨された平面を有するように加工し、波長２００ｎｍから７００ｎｍまでの波長域における分光透過率を測定した。光学研磨された一方の平面に垂直に入射する光線の強度を強度Ａとし、他方の平面から出射する光線の強度を強度Ｂとして、分光透過率Ｂ／Ａを算出した。分光透過率が８０．０％になる波長をλ８０とし、分光透過率が５．０％になる波長をλ５とした。なお、分光透過率には試料表面における光線の反射損失も含まれる。
【０１６６】
【表１−１】
2020132510.tif 000003
【０１６７】
【表１−２】
2020132510.tif 000004
【０１６８】
【表２−１】
2020132510.tif 000005
【０１６９】
【表２−２】
2020132510.tif 000006
【０１７０】
（実施例２）
実施例１で得られたガラスサンプルを使用し、公知の方法で精密プレス成形用プリフォームを作製した。得られたプリフォームを窒素雰囲気中で加熱、軟化し、プレス成形型で精密プレス成形し、光学ガラスを非球面レンズの形状に成形した。その後、成形した光学ガラスをプレス成形型から取り出し、アニールし、芯取りすることで、非球面レンズが得られた。
【０１７１】
（実施例３）
実施例１で得られたガラスサンプルを、切断、研削してカットピースを作製した。カットピースをリヒートプレスによりプレス成形して、光学素子ブランクを作製した。光学素子ブランクを精密アニールし、所要の屈折率になるよう屈折率を精密に調整した後、公知の方法で研削、研磨することで、両凸レンズ、両凹レンズ、平凸レンズ、平凹レンズ、凹メニスカスレンズ、凸メニスカスレンズ等の各種レンズが得られた。
【０１７２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１７３】
例えば、上記に例示されたガラス組成に対し、明細書に記載の組成調整を行うことにより、本発明の一態様にかかる光学ガラスを作製できる。
また、明細書に例示または好ましい範囲として記載した事項の２つ以上を任意に組み合わせることは、もちろん可能である。